(57)【要約】【解決課題】アルカリ腐食性環境で冷却水が流れるような熱交換器においても、優れた耐食性と疲労特性を有し、自動車用熱交換器のラジエータやヒーターコアなどに適したアルミニウム合金ブレージングシートを提供すること。【解決手段】０．３〜１．２質量％のＳｉ、０．１〜１．５質量％のＣｕ及び０．３〜２．０質量％のＭｎを含有し、残部Ａｌ及び不可避的不純物からなるアルミニウム合金の心材と、心材の一方の面にクラッドされており、４．０〜１３質量％のＳｉを含有し、残部Ａｌ及び不可避的不純物からなるアルミニウム合金のろう材と、心材の他方の面にクラッドされており、１．０〜８．０質量％のＺｎ及び０．５〜１．５質量％のＳｉ含有し、残部Ａｌ及び不可避的不純物からなるアルミニウム合金の犠牲陽極材と、を備え、犠牲陽極材中に存在する粒子径０．１〜１．０μｍ以下のＳｉ単体及びＳｉを含有する金属間化合物の合計の数密度が、１×１０３個／ｍｍ２以上且つ１×１０６個／ｍｍ２以下であるアルミニウム合金ブレージングシート。【選択図】なし【特許請求の範囲】
【請求項１】
０．３〜１．２質量％のＳｉ、０．１〜１．５質量％のＣｕ及び０．３〜２．０質量％のＭｎを含有し、残部Ａｌ及び不可避的不純物からなるアルミニウム合金で構成される心材と、該心材の一方の面にクラッドされており、４．０〜１３質量％のＳｉを含有し、残部Ａｌ及び不可避的不純物からなるアルミニウム合金で構成されるろう材と、該心材の他方の面にクラッドされており、１．０〜８．０質量％のＺｎ及び０．５〜１．５質量％のＳｉ含有し、残部Ａｌ及び不可避的不純物からなるアルミニウム合金で構成される犠牲陽極材と、を備えるアルミニウム合金ブレージングシートであり、
該犠牲陽極材中に存在する粒子径０．１μｍ以上且つ１．０μｍ以下のＳｉ単体及びＳｉを含有する金属間化合物の合計の数密度が、１×１０３個／ｍｍ２以上且つ１×１０６個／ｍｍ２以下であること、
を特徴とするアルミニウム合金ブレージングシート。
【請求項２】
前記ろう材が、更に、５．０質量％以下のＺｎを含有することを特徴とする請求項１記載のアルミニウム合金ブレージングシート。
【請求項３】
前記心材が、更に、０．０１〜０．３質量％のＣｒ、０．０１〜０．３質量％のＺｒ、０．０１〜０．３質量％のＴｉ及び０．０１〜０．３質量％のＶのうちの１種又は２種以上を含有することを特徴とする請求項１又は２いずれか１項記載のアルミニウム合金ブレージングシート。
【請求項４】
前記心材が、更に、０．０５〜１．０質量％のＦｅ及び０．１〜１．０質量％のＭｇのうちの１種又は２種を含有することを特徴とする請求項１〜３いずれか１項記載のアルミニウム合金ブレージングシート。
【請求項５】
前記犠牲陽極材が、更に、０．０１〜０．３質量％のＣｒ、０．０１〜０．３質量％のＺｒ、０．０１〜０．３質量％のＴｉ及び０．０１〜０．３質量％のＶのうちの１種又は２種以上を含有することを特徴とする請求項１〜４いずれか１項記載のアルミニウム合金ブレージングシート。
【請求項６】
前記犠牲陽極材が、更に、０．０５〜０．５質量％のＦｅ及び０．１〜２．５質量％のＭｇのうちの１種又は２種を含有することを特徴とする請求項１〜５いずれか１項記載のアルミニウム合金ブレージングシート。
【請求項７】
請求項１〜６いずれか１項記載のアルミニウム合金ブレージングシートの製造方法であり、
クラッド材として組み合わせる前の犠牲陽極材用のアルミニウム合金の製造工程において、熱間圧延温度を４００〜５００℃とし、熱間圧延の圧下率を５０〜９０％とすること、
を特徴とするアルミニウム合金ブレージングシートの製造方法。
【発明の詳細な説明】
【技術分野】
【０００１】
本発明は、自動車などの熱交換器の構成部材として使用されるアルミニウム合金製クラッド材及びその製造方法に関する。
【背景技術】
【０００２】
アルミニウム合金は軽量かつ高熱伝導性を備えているため、自動車用熱交換器、例えばラジエータ、コンデンサ、エバポレータ、ヒーターコア又はインタークーラなどに用いられている。ここで、熱交換器の一例としてラジエータの模式図を図２に示す。偏平状に形成された複数本のチューブ１の間にコルゲート状に加工した薄肉のフィン２が配置された構造を有する。チューブ１とフィン２とは一体的に形成されている。チューブ１の両端はヘッダー３とタンク４とで構成される空間にそれぞれ開口している。熱交換器では、高温の冷媒をチューブ１を介して一方のタンク側の空間から他方のタンク側の空間に送り、チューブ１及びフィン２で熱交換して低温になった冷媒を循環させる。
【０００３】
このような熱交換器のチューブには、通常、心材と、内貼材と、ろう材とを備えたブレージングシートが用いられる。心材としては、例えば、ＪＩＳ３００３（Ａｌ−０．１５質量％Ｃｕ−１．１質量％Ｍｎ）合金が用いられる。心材の内面側、すなわち、冷媒に常時触れている側には内貼材として、例えば、ＪＩＳ７０７２（Ａｌ−１質量％Ｚｎ）合金が用いられる。また、心材の外側には、ろう材として、例えばＪＩＳ４０４５（Ａｌ−１０質量％Ｓｉ）合金などが用いられる。そして、チューブは、コルゲート状に加工されたフィン等の他の部材と共にろう付により一体的に接合されている。
【０００４】
ろう付法としては、フラックスろう付法、非腐食性フラックスを用いたノコロックろう付法などが挙げられ、ろう付は各部材を６００℃付近の温度に加熱することにより行われる。
【０００５】
上記のように、Ａｌ−Ｚｎ系合金を冷却水（冷媒）側に配置すると、ろう付時に犠牲陽極材に添加されているＺｎが心材へ拡散し、Ｚｎ拡散層を形成する。このＺｎ拡散層が存在することで、犠牲陽極材に発生した腐食は心材に達した後も横拡がりに進行するため、長期にわたって貫通腐食を生じさせないことが知られている。
【０００６】
また、自動車は道路凍結防止剤などを含む腐食促進液滴が付着する過酷な環境下を走行することもあるため、自動車用熱交換器のチューブには、外面の耐食性向上も望まれている。
【０００７】
更に、近年は自動車の軽量化に対する要求が高まり、それに伴って自動車用熱交換器の軽量化、及び熱交換器を構成する各部材の薄肉化が検討されている。部材の薄肉化を行うために、従来の材料よりもろう付後の強度や耐食性に優れる材料が必要とされるようになってきている。
【０００８】
ところで、ラジエータやヒーターコアの冷却水としては、不凍液を含有する中性から弱アルカリ性の水溶液（ロングライフクーラント：ＬＬＣ）が利用されているが、種類によってはｐＨが１０前後のものもある。犠牲陽極材にＡｌ−Ｚｎ系合金を用いたチューブ材では、このような環境において十分な犠牲防食効果が得られず、早期に貫通腐食が発生してしまう問題があった。
【０００９】
そこで、耐食性に優れた熱交換器用アルミニウム合金クラッド材として、例えば、特許文献１には、アルミニウム合金よりなる芯材の片面にアルミニウム合金ろう材をクラッドし、他の面に犠牲陽極材をクラッドしたアルミニウム合金クラッド材において、犠牲陽極材が、Ａｌと結合して犠牲陽極材のマトリックスより貴な化合物を生成する元素を含有し、残部Ａｌおよび不純物からなるアルミニウム合金から構成され、マトリックス中に粒子径（円相当直径、以下同じ）１〜１０μｍの前記化合物が１ｍｍ２当たり５×１０２〜５×１０４個存在することを特徴とする耐食性に優れた熱交換器用アルミニウム合金クラッド材が記載されている。引用文献１に記載の熱交換器用アルミニウム合金クラッド材では、犠牲陽極材中に粒子径１〜１０μｍの、Ａｌと結合して犠牲陽極材のマトリックスより貴な化合物を所定の密度で存在するように規定している。
【先行技術文献】
【特許文献】
【００１０】
【特許文献１】特開平１１−８０８７１号公報
【発明の概要】
【発明が解決しようとする課題】
【００１１】
前記ラジエータの内部には、エンジン冷却用の冷媒がポンプにより循環圧送されるため、ポンプが作動しているときは前記ラジエータ内部は冷媒により高圧となり、チューブは断面形状が膨張する方向に力を受け、ヘッダープレートはこのヘッダープレートとかしめ接合している樹脂タンクとのかしめ接合部が開く方向に力を受けて犠牲陽極材に引張応力が働く。そして、このような状態が長期間繰り返されると、チューブやヘッダープレートが疲労破壊することがあり、寿命および信頼性の点が問題となる。
【００１２】
しかしながら、引用文献１に記載されているような犠牲陽極材では、その疲労特性が十分でなく、早期に疲労破壊するという問題があった。
【００１３】
つまり、従来の技術では、肉薄でありながら、アルカリ性の冷却水がポンプにより循環圧送する環境下において、十分な耐食性と優れた疲労特性を有する材料を提供することは困難であった。
【００１４】
従って、本発明は、アルカリ腐食性環境で冷却水が流れるような熱交換器においても、優れた耐食性と疲労特性を有し、自動車用熱交換器のラジエータやヒーターコアなどに適したアルミニウム合金ブレージングシートを提供することを目的とする。
【課題を解決するための手段】
【００１５】
そこで、本発明者らは、上記課題を解決すべく、鋭意検討を重ねた結果、アルミニウム合金ブレージングシートの構成材料を特定の合金組成からなるものとし、更に、犠牲陽極材中に所定大きさのＳｉ単体粒子又はＳｉを含有する金属間化合物の粒子を、所定の数密度分散させることにより、優れた耐食性と疲労特性を付与することができることを見出し、本発明を完成するに至った。
【００１６】
すなわち、本発明（１）は、０．３〜１．２質量％のＳｉ、０．１〜１．５質量％のＣｕ及び０．３〜２．０質量％のＭｎを含有し、残部Ａｌ及び不可避的不純物からなるアルミニウム合金で構成される心材と、該心材の一方の面にクラッドされており、４．０〜１３質量％のＳｉを含有し、残部Ａｌ及び不可避的不純物からなるアルミニウム合金で構成されるろう材と、該心材の他方の面にクラッドされており、１．０〜８．０質量％のＺｎ及び０．５〜１．５質量％のＳｉ含有し、残部Ａｌ及び不可避的不純物からなるアルミニウム合金で構成される犠牲陽極材と、を備えるアルミニウム合金ブレージングシートであり、
該犠牲陽極材中に存在する粒子径０．１μｍ以上且つ１．０μｍ以下のＳｉ単体及びＳｉを含有する金属間化合物の合計の数密度が、１×１０３個／ｍｍ２以上且つ１×１０６個／ｍｍ２以下であること、
を特徴とするアルミニウム合金ブレージングシートを提供するものである。
【００１７】
また、本発明（２）は、前記ろう材が、更に、０．３〜５．０質量％のＺｎを含有することを特徴とする（１）のアルミニウム合金ブレージングシートを提供するものである。
【００１８】
また、本発明（３）は、前記心材が、更に、０．０１〜０．３質量％のＣｒ、０．０１〜０．３質量％のＺｒ、０．０１〜０．３質量％のＴｉ及び０．０１〜０．３質量％のＶのうちの１種又は２種以上を含有することを特徴とする（１）又は（２）いずれかのアルミニウム合金ブレージングシートを提供するものである。
【００１９】
また、本発明（４）は、前記心材が、更に、０．０５〜１．０質量％のＦｅ及び０．１〜１．０質量％のＭｇのうちの１種又は２種を含有することを特徴とする（１）〜（３）いずれかのアルミニウム合金ブレージングシートを提供するものである。
【００２０】
また、本発明（５）は、前記犠牲陽極材が、更に、０．０１〜０．３質量％のＣｒ、０．０１〜０．３質量％のＺｒ、０．０１〜０．３質量％のＴｉ及び０．０１〜０．３質量％のＶのうちの１種又は２種以上を含有することを特徴とする（１）〜（４）いずれかのアルミニウム合金ブレージングシートを提供するものである。
【００２１】
また、本発明（６）は、前記犠牲陽極材が、更に、０．０５〜０．５質量％のＦｅ及び０．１〜２．５質量％のＭｇのうちの１種又は２種を含有することを特徴とする（１）〜（５）いずれかのアルミニウム合金ブレージングシートを提供するものである。
【００２２】
また、本発明（７）は、（１）〜（６）いずれかのアルミニウム合金ブレージングシートの製造方法であり、
クラッド材として組み合わせる前の犠牲陽極材用のアルミニウム合金の製造工程において、熱間圧延温度を４００〜５００℃とし、熱間圧延の圧下率を５０〜９０％とすること、
を特徴とするアルミニウム合金ブレージングシートの製造方法を提供するものである。
【発明の効果】
【００２３】
本発明によれば、アルカリ腐食性環境で冷却水が流れるような熱交換器においても、優れた耐食性と疲労特性を有し、自動車用熱交換器のラジエータやヒーターコアなどに適したアルミニウム合金ブレージングシートを提供することができる。
【図面の簡単な説明】
【００２４】
【図１】本発明のアルミニウム合金ブレージングシートの模式的な断面図である。
【図２】ラジエータの模式図である。
【発明を実施するための形態】
【００２５】
本発明は、０．３〜１．２質量％のＳｉ、０．１〜１．５質量％のＣｕ及び０．３〜２．０質量％のＭｎを含有し、残部Ａｌ及び不可避的不純物からなるアルミニウム合金で構成される心材と、該心材の一方の面にクラッドされており、４．０〜１３質量％のＳｉを含有し、残部Ａｌ及び不可避的不純物からなるアルミニウム合金で構成されるろう材と、該心材の他方の面にクラッドされており、１．０〜８．０質量％のＺｎ及び０．５〜１．５質量％のＳｉ含有し、残部Ａｌ及び不可避的不純物からなるアルミニウム合金で構成される犠牲陽極材と、を備えるアルミニウム合金ブレージングシートであり、
該犠牲陽極材中に存在する粒子径０．１μｍ以上且つ１．０μｍ以下のＳｉ単体及びＳｉを含有する金属間化合物の合計の数密度が、１×１０３個／ｍｍ２以上且つ１×１０６個／ｍｍ２以下であること、
を特徴とするアルミニウム合金ブレージングシートである。
【００２６】
図１に、本発明のアルミニウム合金ブレージングシートの形態例を示す。図１中、アルミニウム合金ブレージングシート１０は、心材１１と、ろう材１２と、犠牲陽極材１３と、で構成されている。そして、ろう材１２は、心材１１の一方の面にクラッドされており、また、犠牲陽極材１３は、心材１１の他方の面にクラッドされている。つまり、本発明のアルミニウム合金ブレージングシートは、心材と、心材の一方の面にクラッドされているろう材と、心材の他方の面にクラッドされている犠牲陽極材とを備える。
【００２７】
本発明のアルミニウム合金ブレージングシートに係る犠牲陽極材、つまり、本発明のアルミニウム合金ブレージングシートにおいて、心材にクラッドされている犠牲陽極材は、アルミニウム合金で構成されており、必須成分として、Ｚｎ及びＳｉを含有する。
【００２８】
犠牲陽極材は、１．０〜８．０質量％のＺｎ及び０．５〜１．５質量％のＳｉ含有し、残部Ａｌ及び不可避的不純物からなるアルミニウム合金で構成される。
【００２９】
犠牲陽極材中のＺｎは、犠牲陽極材の電位を卑にして、心材に対する犠牲陽極効果を保持し、心材の孔食や隙間腐食を防止する。犠牲陽極材中のＺｎの含有量は、１．０〜８．０質量％、好ましくは４．０〜７．０質量％である。犠牲陽極材中のＺｎの含有量が、上記範囲未満だと、Ｚｎの効果が十分ではなく、また、上記範囲を超えると、腐食速度が速くなり過ぎて、早期に犠牲陽極材が消失して耐食性が低くなる。
【００３０】
犠牲陽極材中でＳｉは、単体Ｓｉとして存在するか、又はＦｅ、Ｍｇ、Ｍｎ等の元素とともに、Ａｌ−Ｆｅ−Ｓｉ系、Ａｌ−Ｆｅ−Ｓｉ−Ｍｎ系、Ａｌ−Ｍｎ−Ｓｉ系、Ｍｇ−Ｓｉ系のＳｉを含有する金属間化合物を形成して存在する。犠牲陽極材では、Ｓｉ単体及び上記のＳｉを含有する金属間化合物の表面上において、カソード反応の進行が促進されるため、孔食が分散するので、孔食の局在化が抑制される。その結果、深さ方向への孔食の進行が抑制され、腐食貫通までの寿命が長くなる。犠牲陽極材中のＳｉの含有量は、０．５〜１．５質量％、好ましくは０．７〜１．３質量％である。犠牲陽極材中のＳｉの含有量が、上記範囲未満だと、Ｓｉ単体及び上記のＳｉを含有する金属間化合物の合計の数密度が、１×１０３個／ｍｍ２ 以上且つ１×１０６個／ｍｍ２以下にならないため、上記効果が十分でなく、また、上記範囲を超えると、犠牲陽極材の固相線温度（融点）が低くなり過ぎて溶融する。
【００３１】
犠牲陽極材は、Ｚｎ及びＳｉに加え、更に、０．０１〜０．３質量％のＣｒ、０．０１〜０．３質量％のＺｒ、０．０１〜０．３質量％のＴｉ及び０．０１〜０．３質量％のＶのうちの１種又は２種以上を含有することができる。Ｃｒ、Ｚｒ、Ｔｉ及びＶは、それぞれ、犠牲陽極材中で微細な金属間化合物を形成して、材料の強度を向上させる。犠牲陽極材中のＣｒ、Ｚｒ、Ｔｉ又はＶの含有量が、上記範囲未満だと、上記効果が十分でなく、また、上記範囲を超えると、鋳造時に粗大な化合物が生成し、圧延加工性が害される結果、健全な板材が得難くなる。犠牲陽極材中のＣｒの含有量は、好ましくは０．０５〜０．２質量％であり、Ｚｒの含有量は、好ましくは０．０５〜０．２質量％であり、Ｔｉの含有量は、好ましくは０．０５〜０．２質量％であり、Ｖの含有量は、好ましくは０．０５〜０．２質量％である。
【００３２】
犠牲陽極材は、Ｚｎ及びＳｉに加え、更に、０．０５〜０．５質量％のＦｅ及び０．１〜２．５質量％のＭｇのうちの１種又は２種を含有することができる。Ｆｅ及びＭｇは、それぞれ、犠牲陽極材中で、Ｓｉとともに、Ａｌ−Ｆｅ−Ｓｉ系、Ａｌ−Ｆｅ−Ｓｉ系、Ｍｇ−Ｓｉ系の金属間化合物を形成する。犠牲陽極材では、上記の金属間化合物の表面上において、カソード反応の進行が促進されるため、孔食が分散するので、孔食の局在化が抑制される。その結果、深さ方向への孔食の進行が抑制され、腐食貫通までの寿命が長くなる。犠牲陽極材中のＦｅの含有量は、０．０５〜０．５質量％、好ましくは０．１〜０．３質量％である。犠牲陽極材中のＦｅの含有量が、上記範囲未満だと、上記効果が十分でなく、また、上記範囲を超えると、自己耐食性が低下し、早期に犠牲陽極材が消耗するため、犠牲防食効果が得られなくなる結果、早期に貫通する。犠牲陽極材中のＭｇの含有量は、０．１〜２．５質量％、好ましくは０．２〜２．０質量％である。犠牲陽極材中のＭｇの含有量が、上記範囲未満だと、上記効果が十分でなく、また、上記範囲を超えると、自己耐食性が低下し、早期に犠牲陽極材が消耗するため、犠牲防食効果が得られなる結果、早期に貫通する。
【００３３】
本発明のアルミニウム合金ブレージングシートに係る心材は、アルミニウム合金で構成されており、必須成分として、Ｓｉ、Ｃｕ及びＭｎを含有する。
【００３４】
心材は、０．３〜１．２質量％のＳｉ、０．１〜１．５質量％のＣｕ及び０．３〜２．０質量％のＭｎを含有し、残部Ａｌ及び不可避的不純物からなるアルミニウム合金で構成されている。
【００３５】
心材中のＣｕは、心材の強度を向上させるとともに、芯材の電位を貴にし、犠牲陽極材との電位差、及びろう材との電位差を大きくして、耐食性を向上させる。更に、心材中のＣｕは、ろう付け加熱時に犠牲陽極材及びろう材に拡散して、なだらかなＣｕ濃度勾配を形成させることにより、電位は心材側が貴となり、犠牲陽極材表面側又はろう材表面側が卑となって、犠牲陽極材またはろう材の厚さ方向になだらかな電位分布が形成され、これらの腐食形態を全面腐食型にする。心材中のＣｕの含有量は、好ましくは０．１〜１．５質量％、特に好ましくは０．５〜１．３質量％である。心材中のＣｕの含有量が、上記範囲未満だと、その効果が小さく、また、上記範囲を超えると、心材の耐食性が低くなり、また融点が低くなり加熱ろう付け時に局部的な溶融が生じる。
【００３６】
心材中のＭｎは、心材の強度を向上させるとともに、芯材の電位を貴にし、犠牲陽極材との電位差、及びろう材との電位差を大きくして、耐食性を向上させるとともに、心材の電位を貴にして、犠牲陽極材との電位差を大きくして耐食性を高めるよう機能する。心材中のＭｎの含有量は、好ましくは０．３〜２．０質量％、特に好ましくは１．０〜１．９質量％である。心材中のＭｎの含有量が、上記範囲未満だと、その効果が小さく、また、上記範囲を超えると、鋳造時に粗大な化合物が生成し、圧延加工性が害される結果、健全な板材が得難くなる。
【００３７】
心材中のＳｉは、固溶強化とＡｌ−Ｍｎ−Ｓｉ系、Ｍｇ−Ｓｉ系の金属間化合物の微細析出硬強化により、心材の強度を向上させる機能を有する。心材中のＳｉの含有量は、好ましくは０．３〜１．２質量％、特に好ましくは０．４〜１．０質量％である。心材中のＳｉの含有量が、上記範囲未満だと、その効果が十分でなく、また、上記範囲を超えると、耐食性が低くなるとともに、心材の融点が低くなり、ろう付け時に局部溶融が生じ易くなる。
【００３８】
心材は、更に、０．０１〜０．３質量％のＣｒ、０．０１〜０．３質量％のＺｒ、０．０１〜０．３質量％のＴｉ及び０．０１〜０．３質量％のＶのうちの１種又は２種以上を含有することができる。Ｃｒ、Ｚｒ、Ｔｉ及びＶは、それぞれ、心材中で微細な金属間化合物を形成して、材料の強度を向上させる。心材中のＣｒ、Ｚｒ、Ｔｉ又はＶの含有量が、上記範囲未満だと、上記効果が十分でなく、また、上記範囲を超えると、鋳造時に粗大な化合物が生成し、圧延加工性が害される結果、健全な板材が得難くなる。心材中のＣｒの含有量は、好ましくは０．０５〜０．２質量％であり、Ｚｒの含有量は、好ましくは０．０５〜０．２質量％であり、Ｔｉの含有量は、好ましくは０．０５〜０．２質量％であり、Ｖの含有量は、好ましくは０．０５〜０．２質量％である。
【００３９】
心材は、更に０．０５〜１．０質量％のＦｅ及び０．１〜１．０質量％のＭｇのうちの１種又は２種を含有することができる。心材中のＦｅ及びＭｇは、Ｓｉ又はＭｎとともに、Ａｌ−Ｆｅ−Ｓｉ系、Ａｌ−Ｆｅ−Ｓｉ−Ｍｎ系、Ｍｇ−Ｓｉ系の金属間化合物の微細析出硬強化により、心材の強度を向上させる機能を有する。心材中のＦｅの含有量は、好ましくは０．０５〜１．０質量％、特に好ましくは０．１〜０．５質量％である。心材中のＦｅの含有量が、上記範囲未満だと、上記効果が十分でなく、また、上記範囲を超えると、ろう付後の結晶粒が微細となり、エロージョンが発生する。心材中のＭｇの含有量は、好ましくは０．１〜１．０質量％、好ましくは０．２〜０．５質量％である。心材粒のＭｇの含有量が、上記範囲未満だと、上記効果が十分でなく、また、上記範囲を超えると、非腐食性フラックスを用いた雰囲気下でのろう付の際、ろう材表面までＭｇが拡散してろう付性が著しく低くなる。
【００４０】
本発明のアルミニウム合金ブレージングシートに係るろう材、つまり、本発明のアルミニウム合金ブレージングシートにおいて、心材にクラッドされているろう材は、アルミニウム合金で構成されており、必須成分として、Ｓｉを含有する。
【００４１】
ろう材は、４．０〜１３質量％のＳｉ含有し、残部Ａｌ及び不可避的不純物からなるアルミニウム合金で構成される。
【００４２】
ろう材中のＳｉは、Ａｌの融点を下げて流動性を高め、ろうの機能を発揮させる。ろう材中のＳｉの含有量は、４．０〜１３質量％、好ましくは７．０〜１２質量％である。ろう材中のＳｉの含有量が、上記範囲未満だと、流動性が低くなりろうとして有効に作用せず、また、上記範囲を超えると、心材又はその他の被接合部へのエロージョンが大きくなる。
【００４３】
ろう材は、Ｓｉに加え、更に、Ｚｎを含有することができる。ろう材中のＺｎは、ろう材の電位を卑化させ、ろう材に犠牲防食効果を持たせることができる。ろう材中のＺｎの含有量は、好ましくは０．３〜５．０質量％、特に０．８〜４．０質量％である。ろう材中のＺｎの含有量が、上記範囲未満だと、電位卑化の度合いが小さく、犠牲防食効果が不十分となり易く、また、上記範囲を超えると、ろう材の自己腐食速度が速くなり耐食性に劣る。
【００４４】
本発明のアルミニウム合金ブレージングシートにおいては、心材にクラッドされている犠牲陽極材に存在する粒子径０．１μｍ以上１．０μｍ以下のＳｉ単体及びＳｉを含有する金属間化合物の合計の数密度は、１×１０３個／ｍｍ２ 以上且つ１×１０６個／ｍｍ２以下である。犠牲陽極材中の上記の粒子径を有するＳｉ単体及びＳｉを含有する金属間化合物の合計の数密度が、上記範囲であることにより、孔食がより分散し、板厚方向への孔食の成長が抑制されるため、深さ方向への孔食の進行が抑制され、腐食貫通までの寿命が長くなる。一方、犠牲陽極材に存在する粒子径０．１μｍ以上１．０μｍ以下のＳｉ単体及びＳｉを含有する金属間化合物の合計の数密度が、上記範囲未満だと、孔食が分散せず、深さ方向に孔食が進行し、早期に貫通し、また、上記範囲を超えると、孔食の起点が増え過ぎて、自己耐食性が低くなり、早期に犠牲陽極材が消耗するため、犠牲防食効果が得られなる結果、早期に貫通する。犠牲陽極材に、粒子径が１．０μｍ以上のＳｉ単体又はＳｉを含有する金属間化合物が存在すると、粒子径０．１μｍ以上１．０μｍ以下のＳｉ単体及びＳｉを含有する金属間化合物の合計の数密度が１×１０３個／ｍｍ２より少なくなり、孔食が分散せず、深さ方向に孔食が進行し、早期に貫通する。
【００４５】
また、疲労破壊は、ブレージングシート表面の特に内皮材（冷却水側）に引張応力がかかり、亀裂が入り、それが進展することによって起こる。材料の強度が大きいほどその亀裂は発生し難く、進展は遅い。金属材料の強化機構の一つである析出強化は、析出した化合物により転位の運動が阻害されることにより起こる。この強化量は、化合物の大きさが小さく、且つ密に分散した方が大きい。本発明のアルミニウム合金ブレージングシートにおいては、心材にクラッドされている犠牲陽極材に存在する粒子径０．１μｍ以上１．０μｍ以下のＳｉ単体及びＳｉを含有する金属間化合物の合計の数密度が、１×１０３個／ｍｍ２ 以上且つ１×１０６個／ｍｍ２以下であることにより、疲労強度が向上する。
【００４６】
なお、粒子径サイズが０．１μｍ未満のＳｉ単体及びＳｉを含有する金属間化合物は、犠牲陽極材中に殆ど存在しないので対象外とした。
【００４７】
次に、本発明のアルミニウム合金ブレージングシートの製造方法について説明する。本発明のアルミニウム合金ブレージングシートは、上記組成の合金から板状に形成された心材の一方の面に、上記組成の合金からなるろう材をクラッドし、心材の他方の面に上記組成の合金から形成される犠牲陽極材をクラッドすることによって製造される。
【００４８】
先ず、心材、犠牲陽極材及びろう材に用いる所望の成分組成を有するアルミニウム合金を、それぞれ溶解、鋳造することによって鋳塊を作製する。これら溶解、鋳造の方法は、特に限定されるものではなく通常の方法が用いられる。
【００４９】
次いで、心材用のアルミニウム合金及び犠牲陽極材用のアルミニウム合金については、均質化処理を行わないか、又は５００℃以下で均質化処理を行い、ろう材用のアルミニウム合金及び犠牲陽極材用のアルミニウム合金を、それぞれ所定の厚さまで熱間圧延する。
【００５０】
この際、犠牲陽極材用のアルミニウム合金の熱間圧延においては、クラッド後の犠牲陽極材中のＳｉ単体及びＳｉを含有する金属間化合物の粒子径を、０．１〜１．０μｍとするために、犠牲陽極材用のアルミニウム合金の熱間圧延温度を４００〜５００℃、好ましくは４２０〜４８０℃とする。Ｓｉ単体及びＳｉを含有する金属間化合物は、熱間圧延中に析出するが、熱間圧延温度により、Ｓｉ単体及びＳｉを含有する金属間化合物の粒子径が変化する。すなわち、犠牲陽極材用のアルミニウム合金の熱間圧延温度が高過ぎると、Ｓｉ単体及びＳｉを含有する金属間化合物が粗大化する。犠牲陽極材用のアルミニウム合金の熱間圧延温度を、上記範囲とすることにより、熱間圧延時に微細に析出したＳｉ単体及びＳｉを含有する金属間化合物の粗大化は起こらず、１．０μｍ以下のＳｉ単体及びＳｉを含有する金属間化合物が得られる。一方、犠牲陽極材用のアルミニウム合金の熱間圧延温度が、上記範囲未満だと、熱間圧延時の変形抵抗が大きく、熱間圧延が困難となり、また、上記範囲を超えると、犠牲陽極材中のＳｉ単体及びＳｉを含有する金属間化合物の粒子径が粗大化して１．０μｍを超え、且つ数密度も少なくなる。なお、本発明において、熱間圧延温度が、４００〜５００℃、好ましくは４２０〜４８０℃とは、熱間圧延を行う直前のアルミニウム合金の温度、及び熱間圧延を開始してから終了するまでのアルミニウム合金の温度が、４００〜５００℃、好ましくは４２０〜４８０℃の範囲にあることを指す。
【００５１】
また、犠牲陽極材用のアルミニウム合金の熱間圧延においては、クラッド後の犠牲陽極材中の粒子径が０．１〜１．０μｍのＳｉ単体及びＳｉを含有する金属間化合物の合計の数密度を、１×１０３個／ｍｍ２ 以上且つ１×１０６個／ｍｍ２以下とするために、犠牲陽極材用のアルミニウム合金の熱間圧延の圧下率を、５０〜９０％とする。Ｓｉ単体及びＳｉを含有する金属間化合物は、熱間圧延中に析出するが、Ｓｉ単体及びＳｉを含有する金属間化合物は、熱間圧延中に導入される転位上に多く析出するため、その転位量が多いほど、Ｓｉ単体及びＳｉを含有する金属間化合物の数密度が大きくなり、粒子径は微細となる。犠牲陽極材用のアルミニウム合金の熱間圧延の圧下率が、上記範囲未満だと、犠牲陽極材用のアルミニウム合金に導入される転位量が少なく、析出が起こり難くなり、上記数密度が得られず、また、上記範囲を超えると、犠牲陽極材用のアルミニウム合金に導入される転位量が多過ぎて、析出が過剰に起こり、化合物の密度が所定量を超えてしまう。
【００５２】
犠牲陽極材用のアルミニウム合金の熱間圧延の終了温度は、特に制限されない。そして、所定の厚さまで圧延した犠牲陽極材は、コイル状に巻かれず、プレートの状態とする。そのため、熱間圧延後は、犠牲陽極材用のアルミニウム合金の熱間圧延物は、コイル状に巻かれるときよりも冷え易いので、Ｓｉ単体及びＳｉを含有する金属間化合物の粗大化が起こらない。
【００５３】
次いで、各材料を組み合わせ、常法に従って、４００〜５００℃にて、熱間圧延によりクラッド材とし、最終的に所定厚さまで冷間圧延して、本発明のアルミニウム合金ブレージングシートを製造する。なお、クラッド材を、冷間圧延工程の途中において焼鈍（中間焼鈍） してもよく、あるいは、その後において焼鈍（最終焼鈍） してもよい。焼鈍温度は、２００〜４００℃、好ましくは２００〜３００℃である。この焼鈍温度が、上記範囲未満だと、ろう付加熱後に心材の結晶粒径が微細となるため、心材にエロージョンが発生し、また、上記範囲を超えると、犠牲陽極材中の単体Ｓｉ及びＳｉを含有する金属間化合物が粗大化し、且つ密度が小さくなる。焼鈍を行うタイミングとしては、クラッド材の最終板厚に至る前で行う中間焼鈍としてもよく、あるいは、クラッド材を最終板厚とした後に行う最終焼鈍としてもよい。中間焼鈍と最終焼鈍を、いずれか一方のみを実施しても良く、両方を実施しても良い。
【００５４】
このように、本発明のアルミニウム合金ブレージングシートの製造方法は、本発明のアルミニウム合金ブレージングシートを製造するための製造方法であり、
クラッド材として組み合わせる前の犠牲陽極材用のアルミニウム合金の製造工程において、熱間圧延温度を４００〜５００℃とし、熱間圧延の圧下率を５０〜９０％とすること、
を特徴とするアルミニウム合金ブレージングシートの製造方法である。
【００５５】
次に、本発明を実施例に基づいて更に詳細に説明するが、本発明はこれに制限されるものではない。
【実施例】
【００５６】
（実施例）
心材、犠牲陽極材層及びろう材をそれぞれ表１、表２及び表３に示す組成を有する合金を用いて、表４に示す製造条件によってそれぞれ製造した。なお、表１〜表３の合金組成において、「−」は検出限界以下であることを示すものであり、「残部」は不可避的不純物を含む。
【００５７】
まず、ＤＣ鋳造法により表１に記載の心材に用いるアルミニウム合金と、表２に記載の犠牲陽極材に用いるアルミニウム合金と、表３に記載のろう材に用いるアルミニウム合金をそれぞれ鋳造し、更に面削処理を行った。犠牲陽極材用の鋳塊については、表４に記載の温度で加熱処理を行った後に、表４に記載の圧下率で熱間圧延を行った。ろう材用の鋳塊については、４８０℃で加熱処理を行った後に所定の板厚まで熱間圧延を行った。心材用の鋳塊の一方の面に熱間圧延した犠牲陽極材用のアルミニウム合金を、他方の面にろう材用のアルミニウム合金を組み合わせて、それぞれクラッド率を、犠牲陽極材：１５％、ろう材：１０％の合わせ材（クラッド材）とした。合わせ材を４８０℃で加熱処理した後に、熱間クラッド圧延により２．６ｍｍまで圧延した。次いで、得られた圧延材を冷間圧延し、表４に記載の条件で中間焼鈍又は最終焼鈍、あるいはその両方を施して供試材を得た。中間焼鈍を施す場合は最終圧延率を３０％に調整した。中間焼鈍をしない場合は、最終板厚０．２５ｍｍまで冷間圧延した後、最終焼鈍を行い供試材とした。
【００５８】
上記のようにして作製した各供試材の「犠牲陽極材中のＳｉ単体及びＳｉを含有する金属間化合物の粒子径」及び「犠牲陽極材中のＳｉ単体及びＳｉを含有する金属間化合物の合計の数密度」を、下記に示す方法で測定した。
【００５９】
（ａ）犠牲陽極材中のＳｉ単体及びＳｉを含有する金属間化合物の粒子径（μｍ）０．１μｍ以上且つ１．０μｍ以下の粒子径を有するＳｉ単体及びＳｉを含有する金属間化合物の粒子径は、犠牲陽極材をＳＥＭにより観察し、ＳＥＭ像を画像解析することにより求められる。ここで、粒子径とは円相当直径のことを言う。観察箇所は、犠牲陽極材の任意の部分、例えば、厚さ方向に沿った任意断面や板材表面と平行な断面を観察するものである。簡便性の観点から、厚さ方向に沿った任意断面について測定するのが好ましい。各供試材について３視野の観察を行い、それぞれの視野のＳＥＭ像をＡ像くん（旭化成エンジニアリング社）により画像解析することで、ろう付加熱前におけるＳｉ単体及びＳｉを含有する金属間化合物の粒子径を求めた。表に示す粒子径は、各３視野より求めた数値の算術平均値である。
【００６０】
（ｂ）犠牲陽極材中のＳｉ単体及びＳｉを含有する金属間化合物の数密度（個／ｍｍ２）
０．１μｍ以上且つ１．０μｍ以下の粒子径を有するＳｉ単体及びＳｉを含有する金属間化合物の合計の数密度は、犠牲陽極材をＳＥＭにより観察し、ＳＥＭ像を画像解析することにより求められる。観察箇所は、犠牲陽極材の任意の部分、例えば、厚さ方向に沿った任意断面や板材表面と平行な断面を観察するものである。簡便性の観点から、厚さ方向に沿った任意断面について測定するのが好ましい。各供試材について３視野の観察を行い、それぞれの視野のＳＥＭ像をＡ像くん（旭化成エンジニアリング社）により画像解析することで、ろう付加熱前におけるＳｉ単体及びＳｉを含有する金属間化合物の密度を求めた。表に示す数密度は、各３視野より求めた数値の算術平均値である。
【００６１】
また、上記のようにして作製した各供試材に、６００℃で３分のろう付相当加熱を行い、５０℃／分の速度で冷却した。その後、各供試材の「引張強さ」、「疲労強度」、「内面耐食性」、「外面耐食性」、「フィン接合率」、「エロージョン発生有無」、「成形性」を、下記に示す方法で評価した。
【００６２】
（ｃ）引張強さ
各供試材より、ＪＩＳ５号試験片を切り出した。これに上記ろう付相当加熱を行った後、室温にて１週間放置し、ＪＩＳ  Ｚ  ２２４１：２０１１に準拠した引張試験を行った。引張強度が１５０ＭＰａ以上を合格とし、それ未満を不合格とした。
【００６３】
（ｄ）疲労強度
各供試材より、疲労試験片（ＪＩＳ  Ｚ  ２２７５  １号試験片）を切り出した。これに上記ろう付相当加熱を行った後、室温にて１週間放置し、常温にてクラッド材の内面皮材側平坦部に周波数２５Ｈｚにて一定応力７０ＭＰａを繰り返し負荷する片振り平面曲げ疲労試験（ＪＩＳ  Ｚ  ２２７５に準拠）を実施し、クラッド材の破断寿命を測定した。測定された破断寿命が１００万回以上であったものを合格（○）と評価し、１００万回未満のものを不合格（×）と評価した。
【００６４】
（ｅ）内面耐食性（酸性環境下）
ろう付相当の加熱を行った各供試材の犠牲陽極材面に対して、水系冷媒における酸性環境を模擬した浸漬試験を行った。Ｃｌ−：１９５ｐｐｍ、ＳＯ４２−：６０ｐｐｍ、Ｃｕ２＋：１ｐｐｍ、Ｆｅ２＋：３０ｐｐｍを含有し、温度８８℃の水溶液を、各供試材の試験片の試験面に対して比液量１０ｍＬ／ｃｍ２で８時間浸漬し、その後、試験片を２５℃にて１６時間放置した。このようなサイクルを３ヶ月間行った。浸漬サイクル試験後において、貫通していない場合を合格（○）とし、貫通した場合を不合格（×）とした。なお、試験面以外にはマスキングを施して、試験水溶液に接触しないようにした。
【００６５】
（ｆ）内面耐食性（アルカリ性環境下）
ろう付相当の加熱を行った各供試材の犠牲陽極材面に対して、水系冷媒におけるアルカリ性環境を模擬した浸漬試験を行った。Ｃｌ−：１９５ｐｐｍ、ＳＯ４２−：６０ｐｐｍ、Ｃｕ２＋：１ｐｐｍ、Ｆｅ２＋：３０ｐｐｍを含有し、ＮａＯＨによりｐＨを１０に調整した温度８８℃の水溶液を、各供試材の試験片の試験面に対して比液量１０ｍＬ／ｃｍ２で８時間浸漬し、その後、試験片を２５℃にて１６時間放置した。このようなサイクルを３ヶ月間行った。浸漬サイクル試験後において、貫通していない場合を合格（○）とし、貫通した場合を不合格（×）とした。なお、試験面以外にはマスキングを施して、試験水溶液に接触しないようにした。
【００６６】
（ｇ）外面耐食性
ＪＩＳ３００３合金に１．５％のＺｎを添加した合金からなるフィン材をコルゲート成形し、ブレージングシート試料のろう材面と組み合わせた。その後、組み合わせたものを１０％のフッ化物フラックス懸濁液中に浸漬し、２００℃で乾燥後に６００℃×３分のろう付け加熱を行って試験コアを作製した。この試験コアのろう材面に対して、ＡＳＴＭ−Ｇ８５基づいてＳＷＡＡＴ試験に５００時間供した。試験後に、試験片の表面の腐食生成物を除去し腐食深さを測定した。測定箇所は各試験片において１０箇所とし、それらの最大値をもって腐食深さとした。腐食深さが７０μｍ未満の場合を優良（◎）とし、腐食深さが７０μｍ以上９０μｍ以下の場合を良好（○）とし、腐食深さが９０μｍを超える場合と貫通した場合を不合格（×）とした。なお、試験面以外にはマスキングを施して、試験水溶液に接触しないようにした。
【００６７】
（ｈ）フィン接合率
ＪＩＳ３００３合金に１．５％のＺｎを添加した合金からなるフィン材をコルゲート成形し、ブレージングシート試料のろう材面と組み合わせた。その後、組み合わせたものを１０％のフッ化物フラックス懸濁液中に浸漬し、２００℃で乾燥後に６００℃×３分のろう付け加熱を行って試験コアを作製した。この試験コアにおいて、フィンの全山数に対する接合したフィンの山数の割合をフィン接合率とした。また、フィン接合率が９５％以上のものをろう付性が合格（○）とし、９５％未満のものをろう付性が不合格（×）とした。
【００６８】
（ｉ）エロージョン発生有無
上記（ｈ）で作製した試験コア断面のミクロ観察を行い、心材や犠牲陽極材におけるエロージョン（ろう拡散） 及び材料溶融の発生の有無を確認した。エロージョン及び材料溶融がともに発生しなかった場合を合格（○）とし、エロージョン及び材料溶融の少なくともいずれかが発生した場合を不合格（×）とした。
【００６９】
【表１】
2018095925.tif 000002
【００７０】
【表２】
2018095925.tif 000003
【００７１】
【表３】
2018095925.tif 000004
【００７２】
【表４】
2018095925.tif 000005
【００７３】
【表５】
2018095925.tif 000006
【００７４】
【表６】
2018095925.tif 000007
【００７５】
【表７】
2018095925.tif 000008
【００７６】
【表８】
2018095925.tif 000009
【００７７】
実施例１−７４では、本発明で規定する条件を満たしており、ろう付後の強度、ろう付後の疲労強度、内面耐食性（酸性環境下、アルカリ性環境下）、外面耐食性、フィン接合率、耐エロージョン性の何れも合格又は良好であった。
【００７８】
これに対して、比較例１ではろう材のＳｉ含有量が少なすぎたため、フィンの未接合が見られ、ろう付性が不合格であった。
比較例２では、ろう材のＳｉ含有量が多すぎたため、心材のエロージョンが見られ、不合格であった。
比較例３では、ろう材のＺｎ含有量が多すぎたため、ろう材の自己腐食速度が増加し、外面耐食性が不合格であった。
比較例４では、犠牲陽極材のＳｉ含有量が少なすぎたため、単体Ｓｉ及びＳｉを含有する金属間化合物の合計数密度が小さく、アルカリ性における内面耐食性が不合格であった。
比較例５では、犠牲陽極材のＳｉ含有量が多すぎたため、犠牲陽極材の融点が低下し、ろう付加熱後にエロージョンが見られ不合格となった。
比較例６では、犠牲陽極材のＺｎ含有量が少なすぎたため、犠牲防食効果が作用せず、内面耐食性において不合格となった。
比較例７では、犠牲陽極材のＺｎ含有量が多すぎたため、自己腐食速度が増加し、内面耐食性において不合格となった。
比較例８では、犠牲陽極材のＣｒ含有量が多すぎたため、鋳造時に粗大な化合物が生成し、圧延加工性が害された結果、健全な板材が得られなかった。
比較例９では、犠牲陽極材のＺｒ含有量が多すぎたため、鋳造時に粗大な化合物が生成し、圧延加工性が害された結果、健全な板材が得られなかった。
比較例１０では、犠牲陽極材のＴｉ含有量が多すぎたため、鋳造時に粗大な化合物が生成し、圧延加工性が害された結果、健全な板材が得られなかった。
比較例１１では、犠牲陽極材のＶ含有量が多すぎたため、鋳造時に粗大な化合物が生成し、圧延加工性が害された結果、健全な板材が得られなかった。
比較例１２では、犠牲陽極材のＦｅ含有量が多すぎたため、化合物密度が所定量を超えた結果、アルカリ性環境下での内面耐食性において不合格となった。
比較例１３では、犠牲陽極材のＭｇ含有量が多すぎたため、化合物密度が所定量を超えた結果、アルカリ性環境下での内面耐食性において不合格となった。
比較例１４では、心材のＳｉ含有量が少なすぎたため、Ａｌ−Ｍｎ−Ｓｉ系の化合物の析出量が少なく、強度が小さくなり、ろう付後強度において不合格となった。
比較例１５では、心材のＳｉ含有量が多すぎたため、融点が低下し、ろう付加熱後にエロージョンが見られ不合格となった。
比較例１６では、心材のＣｕ含有量が少なすぎたため、ろう付後強度が小さく、不合格であり、かつ犠牲陽極材との電位差が不十分であったため、内面耐食性において不合格となった。
比較例１７では、心材のＣｕ含有量が多すぎたため、融点が低下し、ろう付加熱後にエロージョンが見られ不合格となった。
比較例１８では、心材のＭｎ含有量が少なすぎたため、ろう付後強度が小さく、不合格であり、かつ犠牲陽極材との電位差が不十分であったため、内面耐食性において不合格となった。
比較例１９では、心材Ｍｎ含有量が多すぎたため、鋳造時に粗大な化合物が生成し、圧延加工性が害された結果、健全な板材が得られなかった。
比較例２０では、心材のＣｒ含有量が多すぎたため、鋳造時に粗大な化合物が生成し、圧延加工性が害された結果、健全な板材が得られなかった。
比較例２１では、心材のＺｒ含有量が多すぎたため、鋳造時に粗大な化合物が生成し、圧延加工性が害された結果、健全な板材が得られなかった。
比較例２２では、心材のＴｉ含有量が多すぎたため、鋳造時に粗大な化合物が生成し、圧延加工性が害された結果、健全な板材が得られなかった。
比較例２３では、心材のＶ含有量が多すぎたため、鋳造時に粗大な化合物が生成し、圧延加工性が害された結果、健全な板材が得られなかった。
比較例２４では、心材のＦｅ含有量が多すぎたため、ろう付後の結晶粒が微細となり、エロージョンが発生し不合格となった。
比較例２５では、心材のＭｇ含有量が多すぎたため、ろう付時にろう材表面までＭｇが拡散した結果フィンの未接合が見られ、ろう付性が不合格であった。
比較例２６では、犠牲陽極材の熱間圧延の開始温度が低すぎて、熱間圧延時の変形抵抗が大きく、熱間圧延が困難となり健全な板材が得られなかった。
比較例２７では、犠牲陽極材の熱間圧延の開始温度が高すぎて、犠牲陽極材中の単体Ｓｉ及びＳｉを含有する金属間化合物の粒子径が粗大化し１μm以上となったため、疲労強度が不合格となり、かつ単体Ｓｉ及びＳｉを含有する金属間化合物の合計数密度が小さく、アルカリ性における内面耐食性が不合格であった。
比較例２８では、犠牲陽極材の熱間圧延の圧下率が低すぎて、析出が起こりづらく、単体Ｓｉ及びＳｉを含有する金属間化合物の合計数密度が小さくなり、アルカリ性環境下における内面耐食性で不合格であった。
比較例２９では、犠牲陽極材の熱間圧延の圧下率が高すぎて、析出が過剰に起こり、単体Ｓｉ及びＳｉを含有する金属間化合物の合計数密度が大きくなり、アルカリ性環境下における腐食速度が増加したため、アルカリ性環境下における内面耐食性で不合格であった。
比較例３０では、クラッド材の最終焼鈍温度が低すぎて、ろう付加熱後に心材の結晶粒径が微細となり、心材にエロージョンが発生し不合格となった。
比較例３１では、クラッド材の最終焼鈍温度が高すぎて、犠牲陽極材中の単体Ｓｉ及びＳｉを含有する金属間化合物の粒子径が粗大化し１μｍ以上となったため、疲労強度が不合格となり、かつ単体Ｓｉ及びＳｉを含有する金属間化合物の合計数密度が小さく、アルカリ性における内面耐食性が不合格であった。
【図１】
2018095925.tif 000010
【図２】
2018095925.tif 000011